ПОЛИИЗОЦИАНУРАТНЫЕ ПЕНЫ, СОДЕРЖАЩИЕ ДИСПЕРСНЫЕ НЕПОРИСТЫЕ ЧАСТИЦЫ ДИОКСИДА КРЕМНИЯ

3
3
2
1. Композиция огнестойкой пены, содержащая диоксид кремния, который имеет объем пор менее 0,2 см/г и который получен из мезопористой ячеистой пены, имеющей объем пор более 2,0 см/г и площадь поверхности более 400 м/г, и либо полиизоциануратной пены, либо полиуретановой пены.
2. Композиция по п. 1, в которой частицы диоксида кремния состоят из частиц, имеющих объем пор, который на 95% меньше, чем у мезопористой ячеистой пены перед вспениванием, как определено методом БДХ.
3. Композиция по п. 1 или 2, которая содержит менее 10% масс. частиц диоксида кремния.
4. Композиция по п. 1 или 2, в которой полиизоцианурат получают взаимодействием изоцианурата, который содержит 1-3 циануратные группы, и полиола.
5. Композиция по п. 1 или 2, в которой полиизоциануратом является полимерный метилендифенилдиизоцианат.
6. Композиция по п. 1 или 2, в которой полиолом является (простой полиэфир) полиол или (сложный полиэфир) полиол.
7. Способ получения огнестойкой полиизоциануратной пены, наполненной диоксидом кремния, полученным из мезопористой ячеистой пены, включающий:
а) объединение двух или более предшественников полиизоциануратов с образованием первой смеси;
3
b) объединение первой смеси и мезопористой ячеистой пены на основе диоксида кремния, которая имеет объем пор более 2,0 см/г
2
и площадь поверхности более 400 м/г с образованием второй смеси, где вторая смесь содержит примерно 0,1-10% масс. мезопористой ячеистой пены и примерно 99,9-90% масс. предшественников полиизоцианурата;
3
с) полимеризацию второй смеси и образование в результате частиц диоксида кремния, имеющих объем пор менее 0,2 см/г из мезопористой ячеистой пены на основе диоксида кремния,
в котором вспенивающий агент вводится в первую смесь, вторую смесь или в то и другое.
8. Способ получения огнестойкой полиизоциануратной пены, наполненной диоксидом кремния, полученным из мезопористых ячеистых пен, включающий:
3
2
а) объединение первого жидкого предшественника полиизоцианурата, который необязательно дополнительно содержит один или более катализаторов, один или более поверхностно-активных веществ, одну или более добавок или их комбинации, и, по меньшей мере, мезопористой ячеистой пены, имеющей объем пор более 2,0 см/г и площадь поверхности более 400 м/г с образованием первой смеси;
b) объединение второго жидкого предшественника полиизоцианурата, который необязательно дополнительно содержит один или более катализаторов, один или более поверхностно-активных веществ, одну или более добавок или их комбинации, и первой смеси с образованием второй смеси;
3
с) полимеризацию второй смеси и образование в результате частиц диоксида кремния, имеющих объем пор менее 0,2 см/г, из мезопористой ячеистой пены,
в котором вспенивающий агент вводится в первую смесь, вторую смесь или в то и другое.
9. Способ по п. 7 или 8, в котором вторая смесь содержит примерно 0,25-10% масс. мезопористой ячеистой пены и примерно 99,75-90% масс. предшественников полиизоцианурата.
10. Способ по п. 7 или 8, в котором вторая смесь содержит примерно 0,5-5% масс. мезопористой ячеистой пены и примерно 99,5-95% масс. предшественников полиизоцианурата.
11. Способ по п. 7 или 8, в котором одним из предшественников полиизоцианурата является метилендифенилдиизоцианат (МДИ) или полимерный МДИ.
12. Способ по п. 7 или 8, в котором одним из предшественников полиизоцианурата является сложный полиэфир.
13. Способ по п. 7 или 8, дополнительно включающий присутствие катализатора во второй смеси.
14. Способ по п. 13, в котором катализатором является третичное аминное соединение и/или металлоорганическое соединение.
15. Способ по п. 7 или 8, в котором вспенивающим агентом является вода.